(57)【要約】  本発明は、粉末層の積み重ねから三次元物体（１）を製造するための方法であって、前記三次元物体（１）は、外側スキン（２）、および、内側三次元メッシュ（３）を含み、前記物体（１）は、内側メッシュ（３０）を含む中央部分（５）を取り囲む少なくとも１つの外側縁部（２０）を各々が含むいくつかの粉末層（４）の積み重ねによって形成され、前記粉末層（４）の前記外側縁部（２０）の積み重ねは、前記物体（１）の前記外側スキン（２）を形成し、前記粉末層（４）の前記内側メッシュ（３０）の積み重ねは、前記物体（１）の前記内側三次元メッシュ（３）を形成する、方法に関する。本方法は、電子ビームを使用して１つの粉末層の少なくとも一部を走査することによって、粉末粒間に微細接続を形成することと、各層のために次々の溶融／固化工程で前記外側縁部、および、前記外側縁部の幅の一部に侵入している前記内側メッシュ（３０）を溶融することと、先の工程を所望の三次元物体（１）を得るのに必要な回数繰り返すことと、次いで、物体（１）上で熱間等方加圧(HIP)を行うことと、を含む。【選択図】図２
2018533675.tif 000002
【特許請求の範囲】
【請求項１】
粉末層の積み重ねから三次元物体（１）を製造するための付加製造方法であって、前記三次元物体（１）は、外側スキン（２）、および、内側三次元メッシュ（３）を含み、前記物体（１）は、内側メッシュ（３０）を含む中央部分（５）を取り囲む少なくとも１つの外側縁部（２０）を各々が含むいくつかの粉末層（４）の積み重ねによって形成され、前記粉末層（４）の前記外側縁部（２０）の積み重ねは、前記物体（１）の前記外側スキン（２）を形成し、前記粉末層（４）の前記内側メッシュ（３０）の積み重ねは、前記物体（１）の前記内側三次元メッシュ（３）を形成する、付加製造方法において、
a) 全体表面Ｓ１の粉末層（４）を、ワークプレート上に堆積させ、
b) 前記全体表面Ｓ１に含まれている表面Ｓ２を、該表面Ｓ２の粉末粒間に微細接続を形成するように、製造されるべき前記三次元物体（１）に応じてエネルギービームによって一体的に走査し、
c) 第１の溶融-固化工程中、前記エネルギービームによって前記外側縁部（２０）、または、前記外側縁部（２０）の幅の一部に侵入している前記内側メッシュ（３０）の溶融を行い、
d) 第２の溶融-固化工程中、前記外側縁部（２０）に侵入している前記内側メッシュ（０）の前記一部を二度溶融させるように、前記エネルギービームによって、前記第１の溶融-固化工程中に固化されなかった前記外側縁部（２０）、または、前記内側メッシュ（３０）から選択される要素の溶融を行い、
e) 工程a)〜d)を、積み重ねられた金属粉末のn個の層（４）を形成し、前記三次元物体（１）を製造するように、n回繰り返し、
f) 前記三次元物体（１）の熱間等方加圧を行う、付加製造方法。
【請求項２】
前記エネルギービームは、電子ビームからなる、請求項１に記載の付加製造方法。
【請求項３】
方法のすべての工程を、真空下で行う、請求項１または２に記載の付加製造方法。
【請求項４】
前記内側三次元メッシュ（３）は、十二面体の形状を有する、請求項１〜３のいずれか１項に記載の付加製造方法。
【請求項５】
前記内側メッシュ（３０）のメッシュの幅は、０．５０mmと３．５０ｍｍの間にある、請求項１〜４のいずれか１項に記載の付加製造方法。
【請求項６】
前記内側メッシュ（３０）は、層（４）の前記外側縁部（２０）に０．１ｍｍと０．９ｍｍの間侵入しており、前記外側縁部（２０）は、１．０ｍｍと５．０ｍｍの間の幅を有する、請求項１〜５のいずれか１項に記載の付加製造方法。
【請求項７】
請求項１〜６のいずれか１項に記載の付加製造方法を実行することによって得ることができる三次元物体（１）であって、該三次元物体（１）は、外側スキン（２）、および、内側三次元メッシュ（３）を含み、前記物体（１）は、内側メッシュ（３０）を含む中央部分（５）を取り囲む少なくとも１つの外側縁部（２０）を各々が含むいくつかの粉末層（４）の積み重ねによって形成され、前記粉末層（４）の前記外側縁部（２０）の積み重ねは、前記物体（１）の前記外側スキン（２）を形成し、前記粉末層（４）の前記内側メッシュ（３０）の積み重ねは、前記物体（１）の前記内側三次元メッシュ（３）を形成する、三次元物体（１）において、前記内側三次元メッシュ（３）は、前記外側縁部（２０）の厚さの少なくとも一部に亘って前記外側縁部（２０）に侵入しており、前記物体の（１）の９０％よりも大きい体積、より好ましくは、９５％よりも大きい体積が、溶融されていない、三次元物体（１）。
【発明の詳細な説明】
【技術分野】
【０００１】
本発明は、金属製部品が金属粉末の焼結により得られる粉末冶金の分野に関する。
【０００２】
さらに詳しくは、本方法は、特に革新的な仕方で、粉末冶金を、付加製造方法、すなわち、材料の付加により、特に、次々の層の積み重ねにより部品を形成する方法と組み合わせる。
【０００３】
本発明は、主として、部品を製造する方法の分野に適用され、この部品の形成工程は、物理的工程であり、特に、溶融工程に次いで、金属粉末の固化が生じる
【背景技術】
【０００４】
粉末冶金の伝統的な方法では、粉末は、一般的には、熱間等方加圧(HIP)工程を行う前に、製造されるべき部品のために前に特に設計された固化金属エンクロージャに収容される。
【０００５】
しかしながら、拡散溶接により、HIP工程は、粉末の圧密化を生じさせ、粉末のほとんどは溶融されるので、HIP工程の制御は容易でなく、問題の部品を製造する前に、このことを考慮しておく必要がある。
【０００６】
付加製造により部品を形成する現在の方法については、伝統的には、これらの方法は、粉末堆積ローラによって、薄い次々の二次元(2D)層を支持体に付加することによりデジタルデータから三次元(3D)部品を作ることからなる。
【０００７】
形成は、例えば、各層を次々に走査し、粉末の局所的溶融を生じさせる電子ビームと関連している。
【０００８】
固化は、エネルギー源の直後に生じる。
【０００９】
最終製品は、特に、部品の掃除、支持体の取り外し、サンディング、および、機械加工を含むいくつかの仕上げ作業を経て得られる。
【００１０】
付加製造で現在使用されている方法は、しかしながら、いくつかの不都合を有する。
【００１１】
特に、２〜３mmよりも大きいか、２〜３mmに等しい寸法を有するかなりの寸法の部品を製造するために、建造中の部品を支持し、解放された熱の排出を可能にする適合支持体を建造する必要がある。
【００１２】
実際、先に示したように、溶融に次いで、粉末の固化を生じるために、付加製造は、エネルギー源、一般的には、電子ビームまたはレーザービームの印加を必要とする。電子ビームは、例えば、狭く、かつ、強烈な三次元熱源からなり、その温度は、１６００℃に達し、あるいは、これを超えさえし、３０００℃までも達することがある。その結果、支持を行い、熱を排出する支持体がないと、最終製品は、得ようとする形態に対して深刻な変形を有することとなる。
【００１３】
最終製品上で変形の存在を防止するために一方では有用な支持体の使用は、他方では不都合を呈する。
【００１４】
さらに詳しくは、支持体が取り外されるときに、一旦固化が完了した後に、部品から支持体を取り外す必要がある。この作業の結果は、前記製品が支持体と接触していた部位で表面欠陥を創出することである。これらの表面欠陥の存在を修正するために、サンディング工程が必要である。
【００１５】
例えば、特許文書WO2013/092997は、層毎に次々に固化を生じさせることによって三次元物体を製造する方法であって、該方法は、
粉末層を支持体上に堆積させ、
前記粉末層の周辺の溶融を、レーザービームによって行い、
前記粉末層の全内側中央部分の溶融を、電子ビームを印加することによって行う、方法を記載している。
【００１６】
これらの工程を実行することにより、外部に対して最小の表面粗度を有する部品が製造されることになる。
【００１７】
しかしながら、ここで記載されている方法は、いくつかの不都合を有し、特に、部品のコアを溶融させたいか、あるいは、部品のスキンを溶融させたいかによって、２つのエネルギー源の使用を必要とするという不都合を有する。
【発明の概要】
【００１８】
本発明に関しては、本発明は、進歩的な仕方で、次々の工程を行って、最終的に、寸法が大きく、密度が高く、均質な内側構造を有することができ、製造中に構造を支持する支持体の時として制限的な使用を必要とすることなく、大変複雑な形態を呈し、さらに有することができる三次元部品または物体に到達する方法に到達するために、粉末冶金および付加製造のための技術の特に興味深くかつ独創的な組み合わせを提案する。
【００１９】
本発明の方法を実行することによって得られる部品は、特に機械的および等方的観点で特別な特性を有することにも留意すべきである。
【００２０】
この目的のため、本発明は、粉末層の積み重ねから三次元物体（１）を製造するための方法であって、前記三次元物体（１）は、外側スキン（２）、および、内側三次元メッシュ（３）を含み、前記物体（１）は、内側メッシュ（３０）を含む中央部分（５）を取り囲む少なくとも１つの外側縁部（２０）を各々が含むいくつかの粉末層（４）の積み重ねによって形成され、前記粉末層（４）の前記外側縁部（２０）の積み重ねは、前記物体（１）の前記外側スキン（２）を形成し、前記粉末層（４）の前記内側メッシュ（３０）の積み重ねは、前記物体（１）の前記内側三次元メッシュ（３）を形成する、方法において、
a) 全体表面Ｓ１の粉末層（４）を、ワークプレート上に堆積させ、
b) 前記全体表面Ｓ１に含まれている表面Ｓ２を、該表面Ｓ２の粉末粒間に微細接続を形成するように、製造されるべき前記三次元物体（１）に応じてエネルギービームによって一体的に走査し、
c) 第１の溶融-固化工程中、前記エネルギービームによって前記外側縁部（２０）、または、前記外側縁部（２０）の幅の一部に侵入している前記内側メッシュ（３０）の溶融を行い、
d) 第２の溶融-固化工程中、前記外側縁部（２０）に侵入している前記内側メッシュ（０）の前記一部を二度溶融させるように、前記エネルギービームによって、前記第１の溶融-固化工程中に固化されなかった前記外側縁部（２０）、または、前記内側メッシュ（３０）から選択される要素の溶融を行い、
e) 工程a)〜d)を、積み重ねられた金属粉末のn個の層（４）を形成し、前記三次元物体（１）を製造するように、n回繰り返し、
f) 前記三次元物体（１）の熱間等方加圧を行う、方法に関する。
【００２１】
外側スキンに一部が侵入している内側三次元メッシュの存在は、粉末の溶融−固化を可能にするのに使用されるエネルギー源によって発生された熱を層の外部に向けて効果的に排出することを可能にする。
【００２２】
有利には、溶融-固化工程c)およびd)中に使用されるエネルギー源は、走査工程b)にあるような電子ビームからなる。
【００２３】
興味深いことに、三次元物体の内側三次元メッシュのメッシュは、複数の十二面体、または、一様なメッシュを形成し、もしくは、寸法勾配を有するすべての他の形態を形成する。
【００２４】
三次元物体の内側三次元メッシュの横断面における幅は、好ましくは０．５０mmと３．５０ｍｍの間にある
【００２５】
本発明による付加製造方法の有利な例では、内側メッシュは、外側縁部に約０．１ｍｍと０．９ｍｍの間侵入している。
【００２６】
本発明は、多くの利点を有し、独創的な仕方で従来技術の方法の不都合を矯正する。
【００２７】
一方では、本発明の方法は、大きな寸法の三次元物体の製造中、一般的に、矯正されなければならない表面欠陥の原因である支持体の配置を回避するための解決法を供給する。
【００２８】
他方では、本方法中所定位置に置かれ、一部が外側縁部またはスキンに侵入している三次元メッシュは、エネルギー源による粉末の溶融中に必要的に発生される熱の除去を促進する。
【００２９】
本発明の方法は、実施するのが簡単かつ迅速であることにも留意すべきである。
【００３０】
また、なによりも、堆積された粉末層の全表面Ｓ２の走査を行う工程b)は、溶融-固化工程c)およびd)の前に行われ、粉末粒が溶融されることなく、粉末粒間の所定位置に微細接続を配置することを可能にする。
【００３１】
これらの微細接続は、有利には、マイクロメータ、例えば、数マイクロメータのオーダーの、および、好ましくは１μｍと３μｍの間の寸法形状を有し、粉末に、粉末の粒が完全に溶融されずに自由でない特別なコンシステンシーを与える。
【００３２】
工程b)を行った後に、粉末層の各々のために得られる粉末のこの構造またはコンシステンシーは、溶融−固化による外側スキンおよび内側メッシュの製造と組み合わさって、最終の熱間等方加圧工程中に特別な特性を最終的に有する物体の均質かつ制御された圧密化を可能にする。
【００３３】
それ故、本発明の方法では、三次元物体または部品上で熱間等方加圧工程が行われ、外側スキンの内側で、外側スキンを除いて、粉末の体積の９０％以上が溶融を受けず、２０〜３０％のオーダーのある真空率が粒の間に残る。
【００３４】
HIP工程は、溶融されていない粒の間のこの真空を除去するが、溶融されていない粒の間の微細接続は前に作られている。粉末粒が溶融を受けた領域での内側三次元メッシュの存在と組み合わさって、HIP前の真空の残留率は、HIPが行われているときに、三次元物体の規則正しい変形を可能にし、それにより、この物体に微細で均質な等方内部構造が与えられ、特に最良の機械的特性が生じる。
【００３５】
反対に、従来技術の方法では、HIPが、粉末粒がほとんど完全に溶融されている材料に適用されるときに、寸法形状後退は大変しばしば不規則であり、変形された外観を有しやすい。例えば、本発明を実施することから生じる好ましい円形の横断面の部品を製造する代わりに、「ポテト状」として知られている変形された非円形の部品が一般的に生じる。
【００３６】
本発明の他の特徴および利点は、添付の図面を参照した本発明の制限的でない以下の詳細な説明からわかるであろう。
【図面の簡単な説明】
【００３７】
【図１】三次元物体、このケースでは、本発明による方法の工程を行うことによって得られる馬を表す小立像の長手方向断面の平面図を示し、物体の外側スキンおよび内側三次元メッシュを示している。
【図２】本発明による方法の工程を行うことによって得られる三次元物体の層の１つの平面図を概略的に示し、このケースでは、層の三次元メッシュが、該層の外側スキンの幅の一部に侵入していることがより特に明らかである。
【発明を実施するための形態】
【００３８】
図１および図２に示されているように、本発明は、三次元物体１を製造するための方法に関する。
【００３９】
本発明による製造方法は、さらに正確には、粉末、一般的には金属の粉末の薄い層４を積み重ねることにより三次元物体１を形成することからなり、粉末は、エネルギー源またはエネルギービームによって層のいくつかの場所で溶融されることができる。
【００４０】
本発明で使用される粉末に関し、これは、一般的には、単一の金属、または、いくつかの金属の混合物若しくは合金を含む金属粉末である。
【００４１】
しかしながら、かかる実施形態は、制限的であると考えてはならず、本発明で使用される粉末は、例えば、セラミック粉末からなってもよい。
【００４２】
特定の実施形態では、本方法の異なる工程が使用されているときに、「ドープ(doped)」粉末、すなわち、好ましくは金属の粒がナノ粒子と関連している粉末が使用される。
【００４３】
粉末粒子の寸法については、これは、好ましくは、５〜５００μｍの間で変化する。
【００４４】
興味深いことに、これは、本発明の方法によって最終的に得られる三次元物体１の機械的特性を高め、特に、前記物体１は、高温でより良好な寸法形状安定性を有し、任意の機械加工に対する改善された抵抗性を有する。機能化された材料がまた、これらの手段から得ることができる。
【００４５】
図１を参照して、今再び三次元物体１について言及すると、三次元物体１の構造は、外側スキン２、および、内側三次元メッシュ３の両方を含む。
【００４６】
さらに正確には、今、図２を参照すると、前記三次元物体１は、複数の粉末層４によって形成され、これらの層４の各々は、外側縁部２０または周辺縁部２０を含み、外側縁部２０または周辺縁部２０は、中央部分５を取り囲み、中央部分５は、内側メッシュ３を含む。
【００４７】
粉末層４の外側縁部２０の積み重ねは、最終的に、三次元物体１の外側スキン２を形成することが理解される。
【００４８】
層４の内側メッシュ３０の積み重ねに関して、これにより、問題の物体１の内側三次元メッシュ３が製造される。
【００４９】
これをするために、本発明の方法の第１の工程a)において、全体表面Ｓ１の第１の金属粉末層４を、好ましくは、ワークプレートのような実質的な平らな表面上に堆積させる。
【００５０】
この第１の工程a)を通じて、粉末層４の堆積が、この目的に適合され、当業者に知られている任意の手段、特に、粉末を分配し、広げる手段により予め形成されることができる。
【００５１】
堆積された粉末層４は、一般的には、数十μｍのオーダーの厚さを有する。例えば、しかし非制限的に、前記層４の厚さは、約５０μｍであり、しかしながら、２００μｍを超えない。
【００５２】
工程a)中の特に金属の第１の粉末層４の付加後、広げられた粉末層４の表面Ｓ１内に含まれる表面Ｓ２の一体的走査を、エネルギービームによって行う。
【００５３】
この工程b)中にその全体が走査される表面Ｓ２は、最終的に望まれる三次元物体１の形状に依存する。
【００５４】
それ故、例えば、堆積される粉末層４は、矩形形状の表面Ｓ１を有するのがよく、これに対して、Ｓ１に含まれる円形の表面Ｓ２が、工程b)中に走査される。
【００５５】
工程a)中に広げられた全体表面Ｓ１が、エネルギービームによって走査されることも可能である。この場合、Ｓ１は、Ｓ２に等しい。
【００５６】
エネルギービームは、好ましくは電子ビームからなる。
【００５７】
出願人は、堆積工程a)後、かつ、溶融-固化工程c)およびd)前に、方法中この時点でこの走査工程を行うことにより、いかなる溶融も生じることなく、粉末の粒間で微細接続の形成が生じることを、特に有利に、かつ、独創的に決定した。
【００５８】
電子ビームの印加による温度の上昇により、粉末粒間の微細溶接が可能とされ、粒の溶融に至ることなく、寸法はマイクロメータのオーダーを有する。
【００５９】
その結果、粒が互いに微細接続され、または、微細溶接された独創的な構造が生じる。
【００６０】
粉末粒は、その結果、粉末粒間の隙間の真空率を維持しながら、もはや自由に流動することができないという意味で、もはや自由ではない。
【００６１】
真空率は、好ましくは、２０％から４０％まで変化し、この率は、各層４の走査される表面Ｓ２に対する真空表面、または、工程a)〜e)の適用後に得られる三次元物体の全体積に対する真空容積に対応している。
【００６２】
電子ビームによる表面Ｓ２の一体的走査の工程b)後、次いで、第１の溶融−固化の工程c)を、エネルギー源によって行う。
【００６３】
好ましい実施形態では、本方法の実行中、特に、この工程c)中に使用されるエネルギー源は、電子ビームであり、この電子ビームにより、粉末粒子は、高速で発射された電子により爆撃され、その運動エネルギーは、粒子との衝突時に熱エネルギーの発生を可能にする。この熱は、前記粒子の溶融を生じさせるのに十分であり、次いで、冷却時に前記粒子の固化を生じさせる。
【００６４】
本発明の方法の異なる工程は、有利には、真空下で、例えば、真空ポンプにより真空下に置かれ、維持される封止エンクロージャ内で行われる。
【００６５】
これは、特に、有利には、結果として必要的に排出されなければならない粉末粒子間の気体の発生を防止する。この手段はまた、酸化現象を防止し、電子ビームの正しい機能を可能にする。
【００６６】
この第１の溶融−固化の工程c)中、特に興味深くは、メッシュの少なくとも一部、例えば、前記内側メッシュ３０の少なくとも一部、例えば、前記内側メッシュ３０のメッシュ３１、３２、３３が、前記外側縁部２０の幅の一部に侵入している場合には、粉末層４の外側縁部２０の溶融、または、内側メッシュ３０の溶融のいずれかを等しく行うことができる。
【００６７】
好ましくは、添付の図２に示されているように、内側メッシュのすべてのメッシュが、前記外側縁部の幅の一部に侵入する。
【００６８】
エネルギー源により、外側縁部２０で粉末を溶融させた後、前記エネルギー源の停止の直後に、粉末粒子を互いに溶接させることによる粉末粒子の固化が起こる。
【００６９】
次いで、第２の溶融−固化の工程d)を、好ましくは再び、エネルギー源を構成する電子ビームによって行う。
【００７０】
この工程d)中、先の工程c)中にエネルギー源の作用を受けなかった要素、外側縁部２０、または、内側メッシュ３０のいずれかが、今度は、溶融を受ける。
【００７１】
このようにして、さらに詳しくは、第１の溶融−固化の工程c)が、粉末層４をその外側縁部２０で溶融させた場合には、第２の溶融−固化の工程d)が、内側メッシュ３０、少なくとも一部が層４の前記外側縁部２０に侵入している内側メッシュ３０のメッシュ３１、３２、３３の溶融を行う。
【００７２】
反対に、第１の溶融−固化の工程c)が、内側メッシュ３０の粉末の溶融を可能にした場合には、工程d)中の第２の溶融−固化は、層４の外側縁部２０で粉末の溶接を可能にしなければならない。
【００７３】
内側メッシュ３０が一部粉末層４の外側縁部２０に侵入していれば、粉末粒子は、このレベルで、２つの溶融−固化の工程を受ける。
【００７４】
また、この二重の溶融−固化の工程が粉末層４の各々のために行われるので、最終三次元物体では、外側スキン２の少なくとも一部に侵入した内側三次元メッシュ３ができる。
【００７５】
内側メッシュ３０が一部縁部２０に侵入する部位での材料のこの「二重の溶融」は、外側縁部２０と、内側メッシュ３０のメッシュの間の中央部分５との間から物体１の外部に向けての熱の交換を促進する。
【００７６】
その結果、内側メッシュ３０が外側縁部２０に侵入していることにより、物体１の製造を生じさせる層４の各々の処理中にエネルギー源によって発生される熱の特に効果的な排出が可能になる。
【００７７】
これは、例えば、溶融操作中にエネルギー源から解放された熱の作用下での付加製造による部品の製造中のいかなる部品の爆発をも防止する。
【００７８】
また、HIPからなる本方法の最終工程（工程f）の実行中に層４の積み重ねにより三次元物体１が得られると、内側三次元メッシュ３０の外側縁部２０へのこの侵入は、最終的に得られる三次元物体１の規則正しい変形を引き起こす。
【００７９】
堆積工程a)、一体的走査工程b)、溶融−固化の工程c)およびd)は、好ましい三次元物体１を得るのに必要な回数繰り返される。
【００８０】
特に有利な仕方では、外側スキン２、および、内側三次元メッシュ３を含むシェルの形状の三次元物体を得るために、最後の粉末層の全体がそうであるように、最初の粉末層の全体が溶融されるが、最初の粉末層と最後の粉末層の間では、溶融されていないが微細接続されている粉末の粒子が、最終熱間等方加圧工程の前に維持される。
【００８１】
現在、前記三次元物体１の内側三次元メッシュ３について、前記三次元物体１が完成した後、交差メッシュが容積を構成するのが有利であり、さらに一層有利なのは、十二面体形態であり、これらは、メッシュ、または、物体１の外部に向かっての熱の排出をなお一層向上させる。
【００８２】
しかしながら、かかる実施形態は、本発明を制限するものと考えられてはならず、完成物体１の三次元メッシュ３は、例えば、添付の図２に示されているように、複数の正方形のメッシュを構成するメッシュを有してもよく、あるいは、ピラミッド形ですら、あるいは任意の他の幾何学的形状、あるいは、形状寸法勾配を有するものであってもよい。これは、外側スキン２に近いメッシュ３のメッシュが、随意には、中央部分５の内部のメッシュの横断面よりも小さい横断面を有するのがよいことを意味する。
【００８３】
極めて好ましくは、本願発明の方法では、容積を構成する三次元交差メッシュを製造するために、デジタルデータ手段によって規定された異なる溶融経路が、工程c)およびd)中に実行される。
【００８４】
物体の異なる要素の現在の寸法形状に関し、例えば、物体１の内側三次元メッシュ３のメッシュの横断面における幅は、０．５０mmと３．５０ｍｍの間にあるのが有利である。
【００８５】
実際、この幅は、特に電子ビームによって発生される熱の特に効果的な排出を促進することが決定された。
【００８６】
各層４の内側メッシュ３０のメッシュ、例えば、３１、３２、３３は、好ましくは１．０ｍｍと５．０ｍｍの間にある外側縁部２０の幅に従い、好ましくは、数１／１０ミリメートルだけ、例えば、０．１ｍｍと０．９ｍｍの間、外側縁部２０の幅に侵入するのが有利である。
【００８７】
本方法の特定の特徴によれば、既に前に述べたように、内側メッシュ３０のメッシュ、例えば、３１、３２、３３の間で、工程b)を行うことによって、粉末粒または粉末粒子は、溶融を受けないが、微細接続によって互いに微細接続される。その結果、三次元物体１はまた、その内部に、溶融されていない粉末粒子、および、これらの粒子間の真空を含む。
【００８８】
さらに正確には、本発明の方法を実行することによって得られる三次元物体１の、外側スキン２を除いた、９０％よりも大きい最終質量、より好ましくは、９５％よりも大きい最終質量が、溶融されていない粉末の粒によって構成される。
【００８９】
在来的に行われる溶解中に気化し、または、凝集することができるナノ粒子のような、金属粉末に添加されるドープ要素が、有利には使用されるのがよい。
【００９０】
また、メッシュ３０のメッシュ３１、３２、３３の間で、溶融されていない粉末の粒子を所定位置に維持することは、メッシュ３の存在と同様に、後の熱間等方加圧(HIP)工程f)後、特に圧密した均質な三次元物体を製造するのを促進する。
【００９１】
これはまた、本発明による付加製造の方法中に発生される熱の移送および排出を容易にする。
【００９２】
換言すると、一方では、粉末粒子間に隙間を維持しながら粉末粒子の間に微細接続を作り出し、他方では、一部が物体１の外側縁部２に侵入する三次元内側メッシュ３を作り出す工程b)、c)、および、d)を特に繰り返すことにより、工程f)のHIP時に、最終部品を作り出す均質な寸法形状後退を引き起こす。
【００９３】
HIP技術は、さらに詳しくは、上記の工程a)〜e)を行った後に得られる三次元物体１の熱処理を構成し、特に、前記物体の特性を向上させるために高圧を使用する。
【００９４】
本発明は、支持体の時として制限的な使用なしですませることによって、比較的幅広い寸法形状の、より詳しくは、１ミリメートルから数デシメートルのオーダーの寸法形状を有する三次元部品１を製造するために特に興味深く、有利である。
【００９５】
金属冶金で在来的に使用されている方法とは反対に、本発明の方法は、HIPのための固化金属エンクロージャの使用を必要としない。
【符号の説明】
【００９６】
１      三次元物体
２      外側スキン
３      内側三次元メッシュ
５      中央部分
２０    外側縁部
３０    内側メッシュ
【図１】
2018533675.tif 000003
【図２】
2018533675.tif 000004
【国際調査報告】
2018533675.tif 000005
2018533675.tif 000006
2018533675.tif 000007
2018533675.tif 000008
2018533675.tif 000009
2018533675.tif 000010